FR 2843803 A1 20040227 FR 0210559 A 20020826 PROCEDE D'ANALYSE DE L'ETAT DE SURFACE PLANE OU COURBE D'UN SOLIDE ET EQUIPEMENT D'ANALYSE METTANT EN EUVRE LEDIT PROCEDE La présente invention concerne un procédé d'analyse de l'rétat de surface plane ou courbe d'un solide pour déterminer les propriétés énergétiques et/ou géométriques de ladite surface, ainsi qu'un équipement d'analyse mettant en oeuvre ce procédé. Pour certaines applications, il est nécessaire d'analyser l'rétat de surface d'un solide 10 qu'il soit fabriqué en verre, en céramique, en polymère, en métal, en alliage ou en toute autre matière, dans le but de caractériser ses propriétés à interagir par rapport à un milieu gazeux et/ou liquide et/ou solide, comme par exemple la mouillabilité, l'adhésion, etc., ou suite à un traitement chimique ou mécanique, volontaire ou non, comme par exemple la galvanisation, la silanisation, l'enduction, l'écrouissage, le 15 grenaillage, le laminage, la corrosion, rusure mécanique, etc. Ces solides peuvent être par exemple des aciers traités anti-corrosion tels que par exemple des carrosseries de véhicules, des cuves et citernes, du mobilier urbain; des feuilles d'aluminium anodisées telles que par exemple des carrosseries de véhicules, des huisseries de bâtiments, des stores; des verres traités anti-buée tels que par exemple des vitrages, des pare-brise; 20 des électrodes de batterie. Pour effectuer l'analyse de l'état de surface d'un solide, que cette surface soit plane ou courbe, on utilise différentes techniques connues en fonction des propriétés recherchées. Par exemple, l'analyse de la mouillabilité d'une surface d'un solide 25 s'effectue par la mesure des angles de contact du liquide. L'analyse de l'rétat de surface d'un solide s'effectue soit par spectroscopie, microscopie ou rugosimétrie. Ces techniques ont l'inconvénient de n'observer la surface du solide que de l'extérieur. Par conséquent, les paramètres physiques qu'elles fournissent concernent principalement la surface externe et sont biaisées par la rugosité. Cet inconvénient est particulièrement gênant quand la couche qui recouvre la surface du solide présente une porosité importante. On connait, par ailleurs, une technique d'analyse par chromatographie inverse qui est 5 basée sur ladsorption, à savoir les propriétés d'un produit ou d'une solution à retenir des molécules ou des ions d'un fluide porteur gazeux ou liquide. Cette technique d'analyse par chromatographie inverse en phase gazeuse ou liquide est largement décrite dans la publication de J. R. Conder et C. L. Young intitulée "PhysicoChemical Measurement by Gas Chromatography", Wiley, New-York, de 1979. 10 Néanmoins, cette technique est exclusivement réservée à des produits "pulvérulents" ou "fibreux" qui sont utilisés dans le domaine des matières synthétiques, des élastomères, des cosmétiques, des textiles, etc. En effet, cette technique nécessite de placer le produit à analyser dans des tubes ou colonnes d'analyse. De ce fait, les dispositifs actuels et connus mettant en oeuvre cette technique d'analyse par 15 chromatographie inverse ne permettent pas son extension à des produits "solides" qui ne peuvent se placer dans des tubes ou des colonnes du fait de leur volume et encombrement. La présente invention vise à pallier ces inconvénients en proposant un équipement 20 d'analyse mettant en oeuvre un procédé d'analyse de l'état de surface plane ou courbe d'un solide, qui soit simple, économique, performant et qui permet d'utiliser la technique de la chromatographie inverse en phase gazeuse ou liquide. L'avantage de cette technologie réside dans le fait que les molécules du soluté contenues dans le fluide porteur et utilisées pour sonder la surface ont accès à l'ensemble de la surface 25 du solide quelle que soit sa géométrie. De ce fait, les paramètres physico-chimiques mesurés sont représentatifs de l'ensemble de la surface susceptible d'interagir avec le milieu ambiant qu'il soit gazeux ou liquide. Ces paramètres peuvent être des paramètres énergétiques tels que l'énergie de surface ou des paramètres géométriques tels que la surface réelle développée de la surface analysée, dont la connaissance est très importante dans des applications impliquant des phénomènes d'adhésion comme dans le revêtement d'une surface métallique, ou des phénomènes de mouillabilité comme dans le traitement antibuée d'une surface en verre. Dans ce but, l'invention concerne un procédé d'analyse du genre indiqué en préambule, caractérisé en ce que l'on utilise la technique d'analyse par chromatographie inverse en phase gazeuse ou liquide en faisant circuler un fluide porteur contenant un soluté à la surface du solide à analyser pour créer un phénomène d'adsorption d'une fraction du soluté par la surface, en ce que ron détermine la 10 fraction du soluté adsorbée pendant un intervalle de temps défini et en ce que l'on déduit la valeur d'au moins un paramètre physico-chimique correspondant à l'état de surface de la surface du solide. Dans ce but également, l'invention concerne un équipement d'analyse du genre indiqué 15 en préambule, caractérisé en ce qu'il comporte au moins une enceinte d'analyse étanche agencée pour recevoir le solide et pour être traversée par un fluide porteur contenant un soluté de telle manière qu'il circule à la surface du solide pour créer un phénomène d'adsorption d'une fraction du soluté par cette surface, cet équipement comportant également au moins des moyens d'alimentation du fluide porteur, des 20 moyens d'injection du soluté dans le fluide porteur, des moyens de détection de la fraction du soluté adsorbée pendant un intervalle de temps défini et des moyens de traitement de données aptes à déterminer au moins un paramètre physico-chimique correspondant à l'rétat de surface du solide. De manière préférentielle, l'enceinte d'analyse comporte au moins un canal de circulation du fluide porteur contenant le soluté. Ce canal de circulation s'étend avantageusement sur au moins la moitié de la surface du solide à mesurer selon un dessin prédéterminé qui peut être choisi parmi le groupe comprenant au moins une portion rectiligne, un dessin en zigzag compris dans un carré ou un rectangle, un dessin en spirale. Selon le type de solide à analyser, renceinte d'analyse peut comporter une plaque de 5 support assemblée au solide, deux plaques de support assemblées de part et d'autre d'un ou de deux échantillons du solide ou encore uniquement deux échantillons du solide assemblés, de manière à définir le canal de circulation entre au moins une des plaques de support et le solide ou entre au moins les deux échantillons du solide. Cette enceinte d'analyse peut comporter une feuille intercalaire comportant le canal de circulation. Selon les modes de réalisation, le dessin du canal de circulation peut être réalisé soit sur au moins une des plaques de support par une technique choisie dans le groupe 15 comprenant au moins rimpression, la gravure, soit dans la feuille intercalaire par découpage. Dans ces modes de réalisation, au moins une plaque de support ou la feuille intercalaire doit être réalisée dans une matière inerte dont les capacités d'adsorption 20 sont négligeables par rapport à celles de la surface du solide dans des conditions d'analyse définies. Dans une forme de réalisation préférée, l'enceinte d'analyse comporte au moins un orifice d'entrée et au moins un orifice de sortie débouchant dans le canal de circulation 25 et agencés pour être raccordés respectivement aux moyens d'alimentation et/ou aux moyens d'injection et aux moyens de détection, ces orifices d'entrée et de sortie comportant des embouts de raccordement. Selon les modes de réalisation, les orifices d'entrée et de sortie peuvent être prévus dans au moins une des plaques de support ou latéralement en regard du canal de circulation entre la ou les plaques de support et le ou les échantillons du solide. Dans ce cas, l'équipement d'analyse comporte des mâchoires latérales assemblées à l'enceinte d'analyse, ces mâchoires comprenant lesdits orifices d'entrée et de sortie. Au moins une des plaques de support peut avoir une forme géométrique complémentaire à celle de la surface du solide à analyser ou être réalisée dans une matière souple agencée pour s'adapter à cette surface. 10 La présente invention et ses avantages apparaîtront mieux dans la description suivante de plusieurs modes de réalisation donnés à titre d'exemples non exhaustifs, en référence aux dessins annexés, dans lesquels: - la figure 1 représente schématiquement un équipement d'analyse selon l'invention, - les figures 2A et 2B sont des vues en coupe de l'enceinte d'analyse de l'équipement de la figure 1, respectivement longitudinale et de dessus suivant 20 BB, - la figure 3 est une vue en coupe longitudinale d'une variante de réalisation de l'enceinte d'analyse des figures 2A et 2B, - les figures 4A et 4B sont des vues en coupe d'une autre variante de réalisation de l'enceinte d'analyse des figures 2A et 2B, respectivement longitudinale et de dessus partielle, et - la figure 5 est une vue de dessus d'une variante de réalisation du canal de circulation du fluide porteur de l'enceinte d'analyse des figures 2A et 2B. En référence à la figure 1, l'équipement d'analyse 1 de rétat de surface d'un solide 5, 5 selon l'invention, met en oeuvre un procédé d'analyse basé sur la chromatographie inverse utilisant un fluide porteur gazeux ou liquide pour déterminer les propriétés énergétiques telles que l'énergie de surface et/ou les propriétés géométriques telles que la surface réelle développée de cette surface A cet effet, cet équipement d'analyse 1 comporte des moyens d'alimentation 2 d'un fluide porteur gazeux ou liquide, un dispositif d'injection 3 d'un soluté, une enceinte d'analyse 4 étanche, traversée par le fluide porteur contenant le soluté et circulant à la surface du solide 5 à analyser ou d'un échantillon de ce solide pour créer un phénomène d'adsorption, des moyens de détection 6 de la fraction du soluté adsorbée 15 pendant un intervalle de temps défini et des moyens de traitement de données 7 aptes à déterminer au moins un paramètre physico-chimique correspondant à létat de surface du solide 5. Cet équipement d'analyse 1 peut comporter également un caisson 8 placé autour de l'enceinte d'analyse 4 et pouvant être étanche et contrôlé en température. Les moyens d'alimentation 2, le dispositif d'injection 3, les moyens de détection 6 et les moyens de traitement de données 7 peuvent être similaires à ceux utilisés dans les chromatographes classiques. Par exemple, les moyens d'alimentation 2 peuvent comporter une source de fluide porteur comme une bouteille de gaz sous pression, munie d'un manodétendeur et d'une vanne de régulation de débit, ou un réservoir de liquide couplé à une pompe à débit régulé, selon que la chromatographie est effectuée en phase gazeuse ou liquide c'est-à-dire à raide d'un fluide porteur ou vecteur gazeux ou liquide. Le fluide porteur gazeux peut être par exemple de l'hydrogène, de l'hélium, de l'azote, secs ou humides et tout autre gaz compatible avec les procédés de détection. Le fluide porteur liquide peut être par exemple un mélange de solvants tels que par exemple de l'eau, du méthanol, de l'éthanol, de l'heptane, du chloroforme, du tétrahydrofuranne, de 5 l'acétonitrile et leurs mélanges en toute proportion auquel peut être additionné ou non des sels minéraux ou organiques. Le dispositif d'injection 3 du soluté peut être constitué d'un injecteur à membrane, d'une vanne à boucle d'injection ou de tout autre dispositif comportant des vannes 10 et/ou des électrovannes permettant l'introduction du soluté dans le fluide porteur. Dans le cas d'un injecteur à membrane, le soluté peut être injecté dans l'injecteur par exemple au moyen d'une seringue 3'. Le soluté contient les molécules destinées à être diluées dans le fluide porteur en vue d'être amenées en contact avec la surface du solide à analyser qui, selon ses propriétés, va adsorber une fraction de ces molécules. 15 Si le fluide porteur est un gaz, ces molécules peuvent être par exemple des molécules simples volatiles telles que des alcanes, des éthers, des alcools. Si le fluide porteur est un liquide, ces molécules peuvent par exemple être en plus des tensioactifs, des polymères, des sels (organiques, minéraux). Selon les propriétés physico-chimiques recherchées, il est bien entendu possible d'utiliser plusieurs solutés sur un même 20 solide. Les moyens de détection 6 peuvent être constitués d'un détecteur à conductibilité thermique ou à ionisation de flammes pour un fluide porteur gazeux ou d'un détecteur à réfractométrie, à conductimétrie, à colorimétrie à rayons UV ou visibles ou à 25 diffusion laser pour un fluide porteur liquide. Ces moyens de détection 6 peuvent résulter d'une combinaison de ces différents détecteurs placés en série, selon les paramètres recherchés. Les moyens de traitement de données 7 peuvent être constitués par toute unité informatique munie d'une carte d'acquisition analogique digitale raccordée à un ou plusieurs moyens de détection 6. Ils peuvent bien entendu être couplés à plusieurs équipements d'analyse 1 fonctionnant en parallèle pour centraliser et optimiser le traitement de données. L'enceinte d'analyse 4, qui constitue rélément essentiel de rinvention, est spécialement conçue pour contenir le solide 5 à analyser ou un échantillon de ce solide et pour définir un canal de circulation 9 du fluide porteur contenant un soluté en contact avec 10 la surface du solide 5 à analyser. L'enceinte d'analyse 4 comporte, dans rexemple illustré en référence aux figures 2A et 2B, deux plaques de support 40 rectangulaires, parallèles entre elles et assemblées par des organes de fixation 41 au travers d'alésages 42 correspondants répartis 15 régulièrement sur la périphérie de ces plaques de support 40. Les plaques de support peuvent avoir toute autre forme carrée, circulaire, etc. cette forme pouvant être adaptée par exemple à celle du solide 5 à analyser ou de son échantillon. Les organes de fixation 41 sont par exemple des tiges filetées et des écrous ou tout autre moyen équivalent démontable. Ces plaques de support 40 définissent entre elles une chambre 20 d'analyse dans laquelle sont disposés de bas en haut, dans l'exemple illustré, une première feuille de protection 43, un premier échantillon du solide 5 à analyser, une feuille intercalaire 44, un second échantillon du solide 5 et une seconde feuille de protection 43. Les feuilles de protection 43 sont par exemple réalisées dans un matériau inerte, tel que du polytétrafluoroéthylène. Elles servent à répartir la pression 25 exercée par les plaques de support 40 sur les échantillons du solide 5 et, le cas échéant, à étanchéifier les orifices d'entrée et de sortie du fluide porteur. Elles ne sont pas obligatoires et peuvent être utilisées de manière optionnelle au cas par cas. Dans rexemple décrit, les échantillons du solide 5 à analyser se présentent sous la forme de plaques planes, rectangulaires, disposées face à face, ce qui permet de doubler la surface analysée. Bien entendu, cette unité d'analyse 4 peut également ne recevoir qu'un seul échantillon du solide 5 à analyser, comme dans rexemple de la 5 figure 3. Dans ce cas, la plaque de support 40 en contact avec le fluide porteur doit être désactivée ou inerte comme expliqué plus loin pour éviter qu'elle ne perturbe ranalyse. La plaque de support 40 supérieure comporte un orifice d'entrée 45a et un orifice de 10 sortie 45b aptes à recevoir par exemple par vissage, soudure, ou tout autre moyen équivalent, deux embouts de raccordement 46a, 46b destinés à être couplés respectivement au dispositif d'injection 3 des moyens d'alimentation 2 et aux moyens de détection 6. A cet effet, la seconde feuille de protection 43 et le second échantillon du solide 5 à analyser comportent également des orifices 47a, 47b disposés en regard 15 des orifices d'entrée 45a et de sortie 45b pour permettre le passage du fluide porteur. Ces orifices 45a, 45b, 47a, 47b sont par exemple des micro trous de l'ordre du millimètre. Ces embouts de raccordement 46a, 46b assurent rentrée et la sortie du fluide porteur représentées par les flèches E et S. Ils doivent par conséquent permettre un raccordement étanche et un écoulement du fluide porteur avec le moins de 20 perturbation possible. Ils peuvent être constitués par des raccords à vis ou des raccords rapides à emboîtement ou à clippage, ou par tout autre moyen équivalent et de préférence démontable. Ces plaques de support 40a, 40b ont pour fonction de maintenir par un assemblage 25 serré les échantillons du solide 5 à analyser et la feuille intercalaire 44 pour assurer l'étanchéité de renceinte d'analyse 4. Elles ont également pour fonction de servir de support aux embouts de raccordement 46a, 46b assurant ainsi rentrée et la sortie du fluide porteur. Elles doivent par conséquent être réalisées dans un matériau rigide et bon conducteur de chaleur afin de minimiser le temps nécessaire pour atteindre la température d'analyse, comme par exemple de l'aluminium ou ses alliages. Dans l'exemple illustré en référence aux figures 2A et 2B, le canal de circulation 9 est 5 délimité dans l'axe des Y par les deux surfaces des échantillons du solide 5 à analyser et dans les axes X et Z par un chemin 90 découpé dans la feuille intercalaire 44. Ce canal de circulation 9 s'étend de rorifice d'entrée 45a à l'orifice de sortie 45b en suivant un dessin choisi pour recouvrir en majorité la surface du solide 5 à analyser. Ce chemin 90 créé dans la feuille intercalaire 44 peut aussi être créé dans une des 10 plaques de support 40 comme expliqué en référence à la figure 3. Le chemin 90 découpé dans la feuille intercalaire 44 suit un dessin en zigzag commençant en haut à gauche et terminant en bas à droite (cf. fig. 2B). La découpe de la feuille intercalaire 44 peut être réalisée manuellement ou par tout procédé adapté au matériau de la feuille, par exemple par découpe au laser, au jet d'eau haute pression, etc. Le dessin 15 du chemin 90 peut bien entendu varier en fonction de l'étendue de la surface du solide à analyser. Il peut par exemple être limité à un chemin droit, être en zigzag selon un carré ou un rectangle comme dans les figures 2B et 4B, être en spirale comme dans la figure 5 ou selon tout autre dessin adéquat, géométrique ou non. Dans rexemple de la figure 5, le solide 5 à analyser, les plaques de support 40 et la feuille intercalaire 44 20 sont circulaires. Le chemin 90' est en forme de spirale, rentrée E pouvant se faire au début de la spirale en son centre et la sortie S à sa fin et réciproquement. La feuille intercalaire 44 peut avoir une épaisseur très faible par exemple de rordre de 0,5 à 1,5 mm et contribue à assurer l'étanchéité du canal de circulation 9. Par ailleurs, 25 elle doit être réalisée dans un matériau peu interactif, c'est-à-dire dont les capacités d'adsorption peuvent être négligées par rapport à celles du solide 5 à analyser. La feuille intercalaire 44 peut donc être réalisée en polytétrafluoroéthylène (Téflon ), en polyéthylène téréphatalate (Mylar), en polyimides (Kevlar ) ou en tout autre matériau désactivé comme des métaux silanisés ou téflonés. Ces matières ou traitements peuvent s'étendre à une des plaques de support 40 dans le cas o le chemin 90, 90' est créé dans cette plaque de support 40. L'utilisation de lenceinte d'analyse 4 des figures 2A et 2B nécessite que les 5 échantillons du solide 5 à analyser soient sensiblement plans du fait qu'ils sont pris en sandwich entre deux plaques de support 40 sensiblement planes. Dans le cas o le solide 5 à analyser est une plaque courbe ayant un grand rayon de courbure, on peut utiliser renceinte d'analyse 4' de la figure 3. Dans cet exemple, les 10 plaques de support 40 ont une géométrie sensiblement complémentaire à celle du solide 5 à analyser et notamment une forme courbe. Elles reçoivent entre elles de bas en haut une feuille intercalaire 44, un échantillon du solide 5 à analyser et une feuille de protection 43. Le canal de circulation 9 est délimité par la surface de l'échantillon du solide 5 à analyser, la surface de la plaque de support 40 inférieure en regard dudit 15 échantillon et le chemin 90 découpé dans la feuille intercalaire 44. Par conséquent, et comme dans rexemple des figures 2A et 2B si on utilise qu'un seul échantillon du solide 5 à analyser, la surface de la plaque de support 40 en regard de réchantillon du solide 5 à analyser, faisant partie intégrante du canal de circulation 9 du fluide porteur, doit être inerte ou désactivée pour que ses capacités d'adsorption soient négligeables 20 par rapport à celles du solide 5 à analyser. Dans cet exemple également, la feuille intercalaire 44 n'est pas indispensable et peut être supprimée, le chemin 90 pouvant alors être gravé, imprimé ou par tout autre moyen équivalent dans ou sur la plaque de support 40 inerte. Par ailleurs, une des plaques de support 40 peut être réalisée dans un matériau plus ou moins souple pour pouvoir épouser la forme de rautre plaque de 25 support 40 et du solide 5 à analyser. Dans ce cas, rautre plaque de support 40 qui présente une forme adaptée à la forme du solide 5 peut devenir optionnelle. En effet, il est tout à fait possible d'envisager que la plaque de support 40 souple puisse être rapportée sur le solide 5 de manière étanche par des systèmes par exemple à ventouse, à dépression, à vis, à clips. Le chemin 90 est alors gravé ou imprimé sur la plaque de support 40 souple en regard de la surface du solide 5 à analyser. Comme dans rexemple précédent, les embouts de raccordement 46a, 46b sont montés 5 dans la plaque de support 40 supérieure, réchantillon du solide 5 à analyser comportant deux petits trous 47a, 47b en correspondance. Ce mode de raccordement nécessite d'effectuer deux trous dans réchantillon du solide 5 à analyser. Ce dernier doit donc pouvoir être percé facilement. Un autre mode de raccordement est possible sans avoir besoin de percer le solide 5 à analyser, en prévoyant les embouts de raccordement 46a, 46b en regard de rintervalle créé entre deux échantillons du solide 5 comme dans renceinte d'analyse 4" illustrée en référence aux figures 4A et 4B. Dans cet exemple, l'enceinte d'analyse 4" comporte deux plaques de support 40 entre lesquelles sont disposés deux échantillons du solide 15 5 à analyser, séparés par une feuille intercalaire 44. Cette enceinte d'analyse 4" est complétée par deux mâchoires 48 en U disposées latéralement, en regard, de part et d'autre des deux plaques de support 40. Elles sont assemblées par des organes de fixation 49 s'étendant sensiblement parallèlement aux plaques de support 40 de chaque côté pour assurer un assemblage serré et étanche. Elles sont également traversées par 20 les organes de fixation 41 des plaques de support 40. Les embouts de raccordement 46a, 46b (non représenté) sont montés dans des orifices 45a, 45b (non représenté) prévus dans ces mâchoires 48 en regard de rentrée E et de la sortie S du canal de circulation 9, l'étanchéité étant assurée par des joints 46' disposés entre les mâchoires 48 et les plaques de support 40. Ce canal de circulation 9 est délimité, comme dans 25 l'exemple des figures 2A et 2B, par les deux surfaces des échantillons du solide 5 à analyser et par la feuille intercalaire 44. Cette feuille intercalaire 44 représentée en détail à la figure 4B est formée de deux demi-feuilles intercalaires 44a, 44b identiques et symétriques qui s'emboîtent dans le même plan pour former entre elles le chemin 90 ainsi que rentrée E et la sortie S du canal de circulation 9. Il apparaît clairement que rinvention permet d'atteindre les buts fixés et notamment de pouvoir analyser rétat de surface d'un solide 5 par la technique de la chromatographie inverse en phase gazeuse ou liquide. Il est bien entendu que la présente invention n'est 5 pas limitée aux exemples de réalisation décrits mais s'étend à toute modification et variante évidentes pour un homme du métier tout en restant dans l'étendue de la protection définie dans les revendications annexées. Notamment, la forme des plaques de support 40, de la feuille intercalaire 44 et du canal de circulation 9 doit être adaptée au solide 5 à analyser ou à un ou plusieurs de ses échantillons. De même, 10 renceinte d'analyse 4 peut avoir une conception différente selon le solide 5 à analyser. Par exemple, elle peut être portative dans le but de la rapporter sur des objets de grandes dimensions par exemple des cuves. Dans ce cas, elle utiliserait une plaque de support 40 souple par exemple à ventouse, à dépression ou encore à vis si le solide à analyser peut être micro-perforé. Revendications 1. Procédé d'analyse de rétat de surface plane ou courbe d'un solide (5) pour déterminer les propriétés énergétiques et/ou géométriques de ladite surface, 5 caractérisé en ce que ron utilise la technique d'analyse par chromatographie inverse en phase gazeuse ou liquide en faisant circuler un fluide porteur contenant un soluté à la surface dudit solide (5) à analyser pour créer un phénomène d'adsorption d'une fraction dudit soluté par ladite surface, en ce que ron détermine ladite fraction dudit soluté adsorbée pendant un intervalle de temps défini et en ce que l'on déduit la valeur 10 d'au moins un paramètre physico-chimique correspondant à l'état de surface de ladite surface dudit solide (5). 2. Equipement d'analyse (1) de l'état de surface plane ou courbe d'un solide (5) pour déterminer les propriétés énergétiques et/ou géométriques de ladite surface, cet 15 équipement mettant en oeuvre le procédé d'analyse selon la revendication 1, caractérisé en ce qu'il comporte au moins une enceinte d'analyse (4) étanche agencée pour recevoir ledit solide (5) et pour être traversée par un fluide porteur contenant un soluté de telle manière qu'il circule à la surface dudit solide (5) pour créer un phénomène d'adsorption d'une fraction dudit soluté par cette surface, cet équipement 20 comportant également au moins des moyens d'alimentation (2) du fluide porteur, des moyens d'injection (3) du soluté dans ledit fluide porteur, des moyens de détection (6) de ladite fraction du soluté adsorbée pendant un intervalle de temps défini et des moyens de traitement de données (7) aptes à déterminer au moins un paramètre physico-chimique correspondant à rétat de surface de ladite surface dudit solide (5). 25 3. Equipement d'analyse selon la revendication 2, caractérisé en ce que ladite enceinte d'analyse (4) comporte au moins un canal de circulation (9) dudit fluide porteur contenant ledit soluté. 4. Equipement d'analyse selon la revendication 3, caractérisé en que ledit canal de circulation (9) s'étend sur au moins la moitié de ladite surface dudit solide (5) à analyser selon un dessin prédéterminé. 5. Equipement d'analyse selon la revendication 4, caractérisé en que le dessin dudit canal de circulation (9) est choisi parmi le groupe comprenant au moins une portion rectiligne, un dessin en zigzag compris dans un carré ou un rectangle, un dessin en spirale. 6. Equipement d'analyse selon la revendication 3, caractérisé en ce que ladite enceinte d'analyse (4) comporte au moins une plaque de support (40) assemblée audit solide (5) de manière à définir entre eux au moins en partie ledit canal de circulation (9). 7. Equipement d'analyse selon la revendication 3, caractérisé en ce que ladite enceinte 15 d'analyse (4) comporte au moins deux plaques de support (40) assemblées de part et d'autre d'au moins un échantillon dudit solide (5) de manière à définir entre une des plaques de support (40) et ledit échantillon au moins en partie ledit canal de circulation (9). 8. Equipement d'analyse selon la revendication 3, caractérisé en ce que ladite enceinte d'analyse (4) comporte au moins deux plaques de support (40) assemblées de part et d'autre de deux échantillons dudit solide (5) de manière à définir entre lesdits échantillons au moins en partie ledit canal de circulation (9). 9. Equipement d'analyse selon la revendication 3, caractérisé en ce que ladite enceinte d'analyse (4) comporte au moins deux échantillons dudit solide (5) assemblés de manière à définir entre eux au moins en partie ledit canal de circulation (9). 10. Equipement d'analyse selon l'une quelconque des revendications 6 à 9, caractérisé en ce que ladite enceinte d'analyse (4) comporte une feuille intercalaire (44) comportant ledit canal de circulation (9). 11. Equipement d'analyse selon la revendication 5 et rune quelconque des revendications 6 à 8, caractérisé en ce que le dessin dudit canal de circulation (9) est réalisé sur au moins une desdites plaques de support (40) par une technique choisie dans le groupe comprenant au moins rimpression, la gravure. 12. Equipement d'analyse selon la revendication 5 et 10, caractérisé en ce que le dessin dudit canal de circulation (9) est réalisé dans ladite feuille intercalaire (44) par découpage. 13. Equipement d'analyse selon l'une quelconque des revendications 6 à 10, 15 caractérisé en ce qu'au moins une desdites plaques de support (40) ou ladite feuille intercalaire (44) est réalisée dans une matière inerte dont les capacités d'adsorption sont négligeables par rapport à celles de ladite surface dudit solide (5) dans des conditions d'analyse définies. 14. Equipement d'analyse selon la revendication 2, caractérisé en ce que ladite enceinte d'analyse (4) comporte au moins un orifice d'entrée (45a) et au moins un orifice de sortie (45b) débouchant dans ledit canal de circulation (9) et agencés pour être raccordés respectivement aux-dits moyens d'alimentation (2) et/ou d'injection (3) et/ou aux-dits moyens de détection (6). 15. Equipement d'analyse selon la revendication 14, caractérisé en ce que lesdits orifices d'entrée et de sortie (45a, 45b) comportent des embouts de raccordement (46a, 46b). 16. Equipement d'analyse selon la revendication 14 et l'une quelconque des revendications 6 à 8, caractérisé en ce que lesdits orifices d'entrée et de sortie (45a, b) sont prévus dans au moins une desdites plaques de support (40). 17. Equipement d'analyse selon la revendication 14 et l'une quelconque des revendications 6 à 9, caractérisé en ce que lesdits orifices d'entrée et de sortie (45a, 45b) sont prévus latéralement en regard dudit canal de circulation (9) entre la ou lesdites plaques de support (40) et le ou lesdits échantillons dudit solide (5). 18. Equipement d'analyse selon la revendication 17, caractérisé en ce qu'il comporte des mâchoires (48) latérales assemblées à ladite enceinte d'analyse (4), ces mâchoires (48) comprenant lesdits orifices d'entrée et de sortie (45a, 45b). 19. Equipement d'analyse selon rune quelconque des revendications 6 à 8, caractérisé 15 en ce qu'au moins une desdites plaques de support (40) a une forme géométrique complémentaire à celle de ladite surface dudit solide (5) à analyser. 20. Equipement d'analyse selon l'une quelconque des revendications 6 à 8, caractérisé en ce qu'au moins une desdites plaques de support (40) est réalisée dans une matière 20 souple agencée pour s'adapter à la forme de ladite surface dudit solide (5) à analyser.